(57)【要約】  立体多孔構造として構成された本体を備え、立体多孔構造は、複数のストラットと、複数のストラットが千鳥状に接続されてなる複数の孔隙とを備え、各孔隙は、互いに連通し、各孔隙の平均直径が異なり、各孔隙の平均直径は１００μｍ〜４００の範囲であり、立体多孔構造の孔隙率は５０％〜８０％の範囲である骨小柱構造、それを用いたプロテーゼ及びその製造方法。当該骨小柱構造は、手術後に患者の骨の内殖をさらに促進し、手術後の患者の回復効果を効果的に向上することができる。【選択図】図１
2021526059.tif 000002
【特許請求の範囲】
【請求項１】
骨小柱構造であって、
立体多孔構造として構成された本体を備え、
前記立体多孔構造は、複数のストラットと、複数のストラットが千鳥状に接続されてなる複数の孔隙とを備え、
各前記孔隙は、互いに連通し、各前記孔隙の平均直径が異なり、
各前記孔隙の平均直径は、１００μｍ〜４００の範囲であり、
前記立体多孔構造の孔隙率は、５０％〜８０％の範囲であることを特徴とする骨小柱構造。
【請求項２】
前記立体多孔構造は、同種の組織の異なる成長要件にそれぞれ適合し異なる孔隙率を有する複数の領域を備えることを特徴とする請求項１に記載の骨小柱構造。
【請求項３】
同一の領域において、前記立体多孔構造の外部から内部への方向における孔隙の密度は徐々に増加することを特徴とする請求項２に記載の骨小柱構造。
【請求項４】
前記ストラットの直径は、１００μｍ〜２００μｍの範囲であることを特徴とする請求項１に記載の骨小柱構造。
【請求項５】
各前記孔隙の断面形状は、不規則な多角形であることを特徴とする請求項１に記載の骨小柱構造。
【請求項６】
各前記ストラットの外周壁には、複数の凸部が形成されていることを特徴とする請求項１〜５のいずれか１項に記載の骨小柱構造。
【請求項７】
前記立体多孔構造は、チタン合金材料で作られることを特徴とする請求項１〜５のいずれか１項に記載の骨小柱構造。
【請求項８】
前記立体多孔構造の弾性率は、５〜３０ＧＰａの範囲であることを特徴とする請求項７に記載の骨小柱構造。
【請求項９】
前記立体多孔構造の外面の最大静摩擦係数は、１．２〜１．５の範囲であることを特徴とする請求項１〜５のいずれか１項に記載の骨小柱構造。
【請求項１０】
プロテーゼであって、
プロテーゼ本体と、前記プロテーゼ本体の外面に形成された請求項１〜９のいずれか１項に記載の骨小柱構造とを備えることを特徴とするプロテーゼ。
【請求項１１】
骨小柱構造の製造方法であって、
自然の骨小柱構造をマイクロＣＴで三次元スキャンし、スキャンされたデータをＭＩＭＩＣＳでリモデリングし、骨小柱構造の三次元概略モデルを取得することにより、骨小柱構造の基本構造モデルを予め取得するステップ（１）と、
骨小柱構造の三次元概略モデルにおける各ストラットの直径を１００μｍ〜２００μｍの範囲に調整するとともに、各ストラットによって形成された孔隙の直径を、各孔隙の平均直径が１００μｍ〜４００μｍの範囲になるように調整し、三次元概略モデルの孔隙率を５０％〜８０％の範囲に調整するステップ（２）と、
骨小柱構造の三次元概略モデルを、同種の組織の異なる成長要件にそれぞれ適合した領域に分割し、異なる領域が異なる孔隙率を有するように、各領域の孔隙の直径をさらに調整することにより、異なる骨成長要件の下で骨小柱構造をより迅速かつ適応的に骨組織に成長させるステップ（３）と、
３Ｄ印刷装置で骨小柱構造のソリッドモデルを生成し、３Ｄ印刷装置のフォーカスオフセットパラメータを５．８ｍＡ〜６．２ｍＡの範囲において調整することにより、生成されたソリッドモデルにおけるストラットの表面に複数の凸起を形成するステップ（４）と、を含むことを特徴とする骨小柱構造の製造方法。
【請求項１２】
前記ステップ（３）で分割した各領域の孔隙率は異なることを特徴とする請求項１１に記載の骨小柱構造の製造方法。
【請求項１３】
同一の領域において、前記立体多孔構造の外部から内部への方向における孔隙の密度は徐々に増加することを特徴とする請求項１２に記載の骨小柱構造の製造方法。
【請求項１４】
各前記孔隙の断面形状は、不規則な多角形であることを特徴とする請求項１１に記載の骨小柱構造の製造方法。
【請求項１５】
各前記ストラットの外周壁には、複数の凸部が形成されていることを特徴とする請求項１１に記載の骨小柱構造の製造方法。
【請求項１６】
前記ストラットと孔隙は、立体多孔構造を形成しており、
前記立体多孔構造は、チタン合金材料で作られることを特徴とする請求項１１に記載の骨小柱構造の製造方法。
【請求項１７】
前記立体多孔構造の弾性率は、５〜３０ＧＰａの範囲であることを特徴とする請求項１６に記載の骨小柱構造の製造方法。
【請求項１８】
前記立体多孔構造の外面の最大静摩擦係数は、１．２〜１．５の範囲であることを特徴とする請求項１６に記載の骨小柱構造の製造方法。
【発明の詳細な説明】
【技術分野】
【０００１】
［関連出願の相互参照］
本出願は、Beijing Chunlizhengda Medical Instruments Co., Ltd.により２０１８年１２月４日に出願された、発明の名称が「骨小柱構造及びそれを用いたプロテーゼ」である中国特許出願第２０１８１１４７５４５５．３号の優先権を主張し、その開示の全体が参照により本明細書に組み込まれる。
【０００２】
［技術分野］
本発明は、医療用プロテーゼの技術分野に関し、具体的に、骨小柱構造、それを用いたプロテーゼ及びその製造方法に関する。
【背景技術】
【０００３】
外科医療手術では、人体の肢体骨格部位における腫瘍、骨折後の偽関節、又は他の病理学的変化により、部分的な骨欠損又は外科的切除を発生する場合、人工プロテーゼで置き換える必要がある。プロテーゼ置換手術では、肢体骨格の生理学的機能を回復させるために、人工プロテーゼを骨組織に固定接続して一体に融合させる必要がある。
【０００４】
現在、従来のプロテーゼでは、骨セメント固定型プロテーゼ及びチタン粉末末をコーティングとする生物固定型プロテーゼが多い。骨セメント固定型プロテーゼは、後の段階でプロテーゼが緩むリスクが高くなり、手術の失敗につながる可能性がある。一方、チタン粉末コーティングプロテーゼは、複雑な人体内の環境で金属材料の腐食を引き起こし、その結果、有毒元素が放出され、生体適合性が低下する。また、金属材料の弾性率は人体の骨組織とはかなり異なり、応力遮蔽効果を生じやすく、新しい骨の成長や再構築に不利であり、ひいては二次骨折を引き起こす。さらに、骨の損傷及び壊死により形成された骨欠損の修復は、機械的性能及び骨誘導性が不十分であるという問題が存在する。
【０００５】
プロテーゼ移植後の骨の内殖効果を向上させるために、当分野では骨小柱（bone trabecular）構造が人工プロテーゼに適用されてきた。この骨小柱構造は、主に、骨の内殖を促進する複数の孔隙をプロテーゼに形成することにより移植後のプロテーゼの安定性を向上させるために使用される。しかしながら、従来の骨小柱構造における孔隙は通常、等しい直径で均一に分布し、人体の実際の構造のバイオニック特性を欠いている。移植後の実際の使用中に、人体の応力耐荷重特性が不均一であるため、そのうち一部の部位の構造強度が不十分であるものの、他の部位の構造強度が過剰に設計されるという現象がある。骨小柱の構造では骨格との結合面の最適な状態を欠いている場合、プロテーゼの初期安定性に直接影響し、さらに、骨格の成長にも影響を与え、プロテーゼの長期的で安定した使用に不利である。
【０００６】
従来技術に存在する問題点に鑑み、当業者は、従来技術の問題点を解決するために、骨の内殖をさらに促進させ、手術後の回復効果を向上できる骨小柱構造を求めることが急務である。
【発明の概要】
【０００７】
骨の内殖をさらに促進させ、手術後の患者の回復効果を向上させるために、本発明は、骨小柱構造、それを用いたプロテーゼ及びその製造方法を提供する。
【０００８】
本発明の第１の態様によれば、骨小柱構造であって、立体多孔構造として構成された本体を備え、立体多孔構造は、複数のストラットと、複数のストラットが千鳥状に接続されてなる複数の孔隙とを備え、各孔隙は、互いに連通し、各孔隙の平均直径が異なり、ここで、各孔隙の平均直径は１００μｍ〜４００の範囲であり、立体多孔構造の孔隙率は、５０％〜８０％の範囲である骨小柱構造を提供する。
【０００９】
さらに、立体多孔構造は、同種の組織の異なる成長要件にそれぞれ適合し異なる孔隙率を有する複数の領域を備える。
【００１０】
さらに、同一の領域において、立体多孔構造の外部から内部への方向における孔隙の密度は徐々に増加する。
【００１１】
さらに、ストラットの直径は、１００μｍ〜２００μｍの範囲である。
【００１２】
さらに、各孔隙の断面形状は、不規則な多角形である。
【００１３】
さらに、各ストラットの外周壁には、複数の凸部が形成されている。
【００１４】
さらに、立体多孔構造は、チタン合金材料で作られる。
【００１５】
さらに、立体多孔構造の弾性率は、５〜３０ＧＰａの範囲である。
【００１６】
さらに、立体多孔構造の外面の最大静摩擦係数は、１．２〜１．５の範囲である。
【００１７】
本発明の第２の態様によれば、プロテーゼであって、プロテーゼ本体と、プロテーゼ本体の外面に形成された前記骨小柱構造とを備えるプロテーゼを提供する。
【００１８】
本発明の第３の態様によれば、骨小柱構造の製造方法であって、
自然の骨小柱構造をマイクロＣＴで三次元スキャンし、スキャンされたデータをＭＩＭＩＣＳでリモデリングし、骨小柱構造の三次元概略モデルを取得することにより、骨小柱構造の基本構造モデルを予め取得するステップ（１）と、
骨小柱構造の三次元概略モデルにおける各ストラットの直径を１００μｍ〜２００μｍの範囲に調整するとともに、各ストラットによって形成された孔隙の直径を、各孔隙の平均直径が１００μｍ〜４００μｍの範囲になるように調整し、三次元概略モデルの孔隙率を５０％〜８０％の範囲に調整するステップ（２）と、
骨小柱構造の三次元概略モデルを、同種の組織の異なる成長要件にそれぞれ適合した領域に分割し、異なる領域が異なる孔隙率を有するように、各領域の孔隙の直径をさらに調整することにより、異なる骨成長要件の下で骨小柱構造をより迅速かつ適応的に骨組織に成長させるステップ（３）と、
３Ｄ印刷装置で骨小柱構造のソリッドモデルを生成し、３Ｄ印刷装置のフォーカスオフセットパラメータを５．８ｍＡ〜６．２ｍＡの範囲において調整することにより、生成されたソリッドモデルにおけるストラットの表面に複数の凸起を形成するステップ（４）と、を含む骨小柱構造の製造方法を提供する。
【００１９】
さらに、前記ステップ（３）で分割した各領域の孔隙率は互いに異なる。
【００２０】
さらに、同一の領域において、立体多孔構造の外部から内部への方向における孔隙の密度は徐々に増加する。
【００２１】
さらに、各前記孔隙の断面形状は、不規則な多角形である。
【００２２】
さらに、各前記ストラットの外周壁には、複数の凸部が形成されている。
【００２３】
さらに、前記ストラットと孔隙は、立体多孔構造を形成しており、前記立体多孔構造は、チタン合金材料で作られる。
【００２４】
さらに、前記立体多孔構造の弾性率は、５〜３０ＧＰａの範囲である。
【００２５】
さらに、前記立体多孔構造の外面の最大静摩擦係数は、１．２〜１．５の範囲である。
【００２６】
本発明の骨小柱構造は、ストラットが千鳥状に接続されてなる各孔隙を互いに連通させ、かつ各孔隙の平均直径が異なるように構成するとともに、立体多孔構造の孔隙の平均直径及び孔隙率を設定することで、人体の骨小柱構造とより類似している構造を有するため、人体の骨質を立体多孔構造の孔隙内に迅速かつ自然に成長させることができる。このように、手術後に骨小柱構造と人体の骨組織との迅速な融合及び固定に寄与するため、手術後の患者の回復効果を効果的に向上することができる。
【図面の簡単な説明】
【００２７】
以下、本発明の具体的な実施形態又は従来技術における技術的解決策をより明確に説明するために、具体的な実施形態又は従来技術の説明に必要な図面を簡単に説明する。すべての図面では、同様の要素又は部品は通常、同様の参照記号で表記される。図面では、各要素または部品は必ずしも実際の縮尺で描かれているわけではない。
【図１】図１は、本発明による骨小柱構造の一部拡大斜視図である。
【図２】図２は、図１に示された骨小柱構造の正面断面概略図である。
【図３】図３は、本発明による骨小柱構造の製造方法のフローチャートである。
【発明を実施するための形態】
【００２８】
以下、図面を参照しながら本発明の技術的解決策に係る実施形態を詳細に説明する。以下の実施形態は、本発明の技術的解決策をより明確に説明するための例示に過ぎず、本発明の保護範囲を限定するものではない。
【００２９】
図１は、本発明による骨小柱構造１００の構造を示す。当該骨小柱構造１００は、立体多孔構造１として構成された本体を備える。立体多孔構造１は、複数のストラット（strut）１１と、複数のストラット１１が千鳥状に接続されてなる複数の孔隙１２とを備える。各孔隙１２は、互いに連通し、各孔隙１２の平均直径が異なる。ここで、各孔隙１２の平均直径は１００μｍ〜４００μｍの範囲であり、立体多孔構造の孔隙率は５０％〜８０％の範囲である。
【００３０】
本発明の骨小柱構造１００は、ストラット１１が千鳥状に接続されてなる各孔隙１２を互いに連通させ、かつ各孔隙１２の平均直径が異なるように構成するとともに、立体多孔構造１の孔隙１２の平均直径及び孔隙率の範囲を設定することで、骨小柱構造１００は、人体の骨小柱構造とより類似している構造を有するため、人体の骨質を立体多孔構造１の孔隙１２内に迅速かつ自然に成長させることができる。このように、手術後に骨小柱構造１００と人体の骨組織との迅速な融合及び固定に寄与するため、手術後の患者の回復効果を効果的に向上することができる。
【００３１】
１つの好ましい実施形態では、立体多孔構造１は、同種の組織の異なる成長要件にそれぞれ適合し異なる孔隙率を有する複数の領域を備えてもよい。つまり、立体多孔構造１の異なる領域では、骨成長の異なる要件に応じて、異なる領域の孔隙率を具体的に設定することができる。異なる領域の孔隙率は、対応する領域における各孔隙の平均直径を調整することにより設定できる。例えば、骨小柱構造１００のある領域が骨と接触する必要がある場合、迅速な骨の内殖を実現するために、好ましくは、当該領域の孔隙の平均直径が２００μｍ〜４００μｍの範囲、より好ましくは３００μｍ〜４００μｍの範囲に設定されてもよく、この場合、当該領域の孔隙率が５０％〜６０％の範囲に制御することができる。骨小柱構造１００のある領域が骨と接触する必要はないが、骨クローリングを促進する必要がある場合、好ましくは、当該領域の孔隙の平均直径が１００μｍ〜２００μｍの範囲に設定されてもよく、この場合、当該領域の孔隙率が７０％〜７５％の範囲に制御することができる。一方、骨小柱構造１００のある領域が骨と接触する必要がなく、骨クローリングの必要もない場合、好ましくは、当該領域の孔隙の平均直径が１００μｍ〜１５０μｍの範囲に設定されてもよく、この場合、当該領域の孔隙率が７５％〜８０％の範囲に制御することができる。
【００３２】
好ましくは、同一の領域において、立体多孔構造１の外部から内部への方向における孔隙１２の密度を徐々に増加させることで、人体の骨の内殖中に、骨組織がよりスムーズに立体多孔構造１の外部から立体多孔構造１の内部の中心に迅速に成長することができ、骨小柱構造１００と人体骨組織との融合及び固定を向上することができる。
【００３３】
さらに好ましくは、立体多孔構造１の構造強度を確保するために、ストラット１１の直径が１００μｍ〜２００μｍの範囲に設定されてもよい。好ましくは、ストラット１１の直径が１５０μｍ〜２００μｍの範囲に設定されてもよく、より好ましくは、ストラット１１の直径が１８０μｍである。
【００３４】
図１に示すように、立体多孔構造１における各孔隙１２の断面形状は不規則な多角形であり、その具体的な形状は略四面体又は六面体であってもよい。
【００３５】
１つの好ましい実施形態では、各ストラット１１の外周壁には、ストラット１１の外周壁の粗さを増大させその外周壁の摩擦力を増大させるように構成された複数の凸部（図示せず）が形成されてもよい。このように、骨の内殖中に、骨組織とストラット１１との固定がより強固で安定している。
【００３６】
好ましくは、当該凸部は、円形の凸点であっても錐状の凸点であってもよい。なお、当該凸部の形状は、当該凸部がストラット１１の外表面積を効果的に増加させその外周壁の摩擦力を増大させる目的を達成できる限り、上記の形状に限定されず、ここで詳細な説明を省略する。さらに、当該凸部は、断面の最大輪郭形状の幅が５〜５０μｍの範囲であり、最大高さが１０〜５０μｍの範囲である。
【００３７】
さらに好ましくは、凸部は、ストラット１１の外面に沿って、均一に分布してもよく、離散的に分布してもよい。さらに好ましくは、骨小柱構造１００では、骨の内殖をより強固にするために、孔隙率の比較的大きい領域のストラット１１における凸部の数は、孔隙率の比較的小さい領域のストラット１１における凸部の数よりも大きくなってもよい。さらに好ましくは、立体多孔構造１の外縁のストラット１１における凸部の密度は、立体多孔構造１の内部のストラット１１における凸部の密度よりも大きい。
【００３８】
本発明によれば、立体多孔構造１は、チタン合金、純チタン、又はタンタル金属などであり得る金属粉末で作られてもよい。好ましくは、立体多孔構造１は、チタン合金材料で作られ、より好ましくはＴｉ６Ａｌ４Ｖで作られる。
【００３９】
本発明によれば、立体多孔構造１の弾性率は、５〜３０ＧＰａの範囲である。このように設定された弾性率は、骨小柱構造１００に良好な機械的特性、すなわち良好な耐圧性及び耐ねじれ性を与え、その結果、人体に移植された後の骨小柱構造１００自身の使用安定性に有利である。
【００４０】
さらに、立体多孔構造１の外面の最大静摩擦係数は、１．２〜１．５の範囲である。このように設定することにより、骨小柱構造１００の外面は、骨の内殖又は骨クローリングにさらに適した粗さを有するため、高骨の内殖の速度及び安定性をさらに向上することができる。同時に、本発明の立体多孔構造１では、従来の骨小柱構造と比較して、その外面が有する最大静摩擦力は従来技術の骨小柱構造の外面の最大静摩擦力よりもはるかに大きい。このように、本発明の骨小柱構造１００が従来技術のものとは著しく異なるため、本発明の骨小柱構造１００は、人体の骨の内殖及び骨クローリングにさらに適合した条件を具備するようになる。試験によると、同じ試験条件において、本発明の骨梁構造１００の単位圧力下での最大静摩擦係数は１．３５であるが、従来技術の骨小柱構造１００の単位圧力下での最大静摩擦係数はわずか１．０８であることを証明した。
【００４１】
また、本発明は、プロテーゼ（図示せず）をさらに提供する。当該プロテーゼは、プロテーゼ本体と、プロテーゼ本体の外面に形成された上記骨小柱構造１００とを備える。本発明の骨小柱構造１００は、人体の骨小柱構造とより類似している構造を有するため、人体の骨質を立体多孔構造１の孔隙１２内に迅速かつ自然に成長させることができる。このように、手術後のプロテーゼと人体骨組織との迅速な融合及び固定に寄与するため、手術後の患者の回復効果を効果的に向上することができる。
【００４２】
図３は、本発明による骨小柱構造の製造方法のフローチャートを示す。図３に示すように、当該骨小柱構造の製造方法は、以下のステップ（１）〜（４）を含む。
【００４３】
ステップ（１）では、自然の骨小柱構造をマイクロＣＴで三次元スキャンし、スキャンされたデータをＭＩＭＩＣＳでリモデリングし、骨小柱構造の三次元概略モデルを取得する。このステップは、骨小柱構造の基本構造モデルを予め取得するために用いられる。
【００４４】
ステップ（２）では、骨小柱構造の三次元概略モデルにおける各ストラット１１の直径を１００μｍ〜２００μｍの範囲に調整するとともに、各ストラット１１によって形成された孔隙１２の直径を、各孔隙１２の平均直径が１００μｍ〜４００μｍの範囲になるように調整し、三次元概略モデルの孔隙率を５０％〜８０％の範囲に調整する。
【００４５】
ステップ（３）では、骨小柱構造の三次元概略モデルを、同種の組織の異なる成長要件にそれぞれ適合した領域に分割し、異なる領域が異なる孔隙率を有するように、各領域の孔隙１２の直径をさらに調整することにより、異なる骨成長要件の下で骨小柱構造をより迅速かつ適応的に骨組織に成長させる。
【００４６】
ステップ（４）では、３Ｄ印刷装置で骨小柱構造１００のソリッドモデルを生成し、３Ｄ印刷装置のフォーカスオフセットパラメータを５．８ｍＡ〜６．２ｍＡの範囲において調整することにより、生成されたソリッドモデルにおけるストラット１１の表面に複数の凸起を形成する。
【００４７】
試験によると、本発明の骨小柱構造１００は、良好な初期安定性及び良好な骨の内殖性能を有し、骨の成長深さが６０％〜８０％に達することができ、本発明の骨小柱構造１００を用いたプロテーゼは、移植後に非常に安定した効果を有し、手術後の患者の回復時間を効果的に短縮し、手術後の患者の回復効果を向上させることを証明した。
【００４８】
なお、特に明記しない限り、本出願で使用される技術用語又は科学用語は、当業者によって理解される共通の意味を有することに留意されたい。
【００４９】
なお、上記の各実施形態は、本発明の技術的解決策を説明するためのものに過ぎず、本発明を限定されるものではない。上記の各実施形態を参照して本発明を詳細に説明したが、当業者は、上記の各実施形態に記載された技術的解決策について修正、その技術的特征の一部又はすべての均等交換を行うことができると理解されるべきである。これらの修正又は交換は、対応する技術的解決策の本質を本出願の各実施形態の技術的解決策の範囲から逸脱させるものではなく、本発明の特許請求の範囲及び明細書の範囲に含まれるものとする。特に、構造的な矛盾がない限り、各実施形態で言及された各技術的特徴は、任意の方法で組み合わせることができる。本発明は、本明細書に開示される特定の実施形態に限定されず、特許請求の範囲に含まれるすべての技術的解決策を包含する。
【図１】
2021526059.tif 000003
【図２】
2021526059.tif 000004
【図３】
2021526059.tif 000005
【国際調査報告】
2021526059.tif 000006
2021526059.tif 000007
2021526059.tif 000008
2021526059.tif 000009
2021526059.tif 000010
2021526059.tif 000011